КАТАЛИЗАТОР ГИДРИРОВАНИЯ И СПОСОБ ГИДРИРОВАНИЯ

1. Способ гидрирования альдегидов, включающий
гидрирование альдегида в присутствии катализатора, где катализатор имеет композицию, содержащую носитель, включающий α-оксид алюминия, и не входящие в состав носителя металлы, включающие никель, рутений, и промотор, выбираемый из группы, состоящей из рения, вольфрама, молибдена, хрома, лантана, олова, железа, кобальта, серебра, меди или их смесей;
где никель непосредственно соприкасается с носителем, и рутений и промотор, по меньшей мере, частично покрывают никель.
2. Способ по п.1, в котором не входящие в состав носителя металлы составляют не больше чем 8 мас.% от массы катализатора.
3. Способ по п.1 или 2, в котором катализатор содержит до 6,0 мас.% никеля.
4. Способ по п.1 или 2, в котором указанные не входящие в состав носителя металлы указанного катализатора дополнительно включают молибден, где указанный молибден является сплавом с указанным никелем, и указанный рутений и указанный промотор, по меньшей мере, частично покрывают указанный молибден и указанный никель.
5. Способ по п.1 или 2, в котором указанным альдегидом является гидроксиальдегид.
6. Способ по п.5, в котором указанным альдегидом является 3-гидроксипропиональдегид, и указанный 3-гидроксипропиональдегид гидрируют до 1,3-пропандиола.
7. Способ по п.6, в котором катализатор имеет активность, достаточную для гидрирования 3-гидроксипропиональдегида при скорости, по меньшей мере, 25 мл 3-гидроксипропиональдегида/мл катализатора·ч, при температуре от 50 до 190°C при pH от 4,0 до 6,5 и давлении водорода от 6,89 до 11,0 МПа после, по меньшей мере, 24 ч катализируемого гидрирования при температуре от 50 до 190°C при pH от 4,0 до 6,5 и давлении водорода от 6,89 до 11,0 МПа.
8. Катализатор гидрирования, содержащий
носитель, включающий α-оксид алюминия; и
не входящие в состав носителя металлы, включающие
(i) до 6 масс.% никеля;
(ii) рутений и
(iii) промотор, выбираемый из группы, состоящей из рения, вольфрама, молибдена, лантана, олова, железа, кобальта, серебра, или их смесей;
где никель непосредственно соприкасается с носителем, а рутений и промотор, по меньшей мере, частично покрывают никель, и
где не входящие в состав носителя металлы составляют не больше чем 8 мас.% от массы катализатора.
9. Катализатор гидрирования по п.8, содержащий от 1 до 3 мас.% никеля.
10. Катализатор гидрирования по п.8 или 9, в котором носитель включает в основном α-оксид алюминия.
11. Катализатор гидрирования по п.8 или 9, имеющий прочность на раздавливание, по меньшей мере, 2,26 кг/мм.
12. Катализатор гидрирования по п.8 или 9, в котором не входящие в состав носителя металлы включают молибден, где молибден является сплавом с никелем, и рутений и промотор, по меньшей мере, частично покрывают слоем никель и молибден.
13. Катализатор гидрирования по п.8 или 9, имеющий активность, эффективную для гидрирования 3-гидроксипропиональдегида при скорости, по меньшей мере, 25 мл 3-гидроксипропиональдегида/мл катализатора·ч, при температуре от 50 до 190°C при pH от 4,0 до 6,5 и давлении водорода от 6,89 до 11,0 МПа после, по меньшей мере, 24 ч катализируемого гидрирования при температуре от 50 до 190°C при pH от 4,0 до 6,5, и давлении водорода от 6,89 до 11,0 МПа.
14. Способ получения катализатора, включающий
a) нанесение никеля на носитель, включающий α-оксид алюминия;
b) прокаливание носителя с нанесенным на него никелем;
c) после прокаливания нанесение рутения и промотора, выбираемого из группы, состоящей из рения, вольфрама, молибдена, хрома, лантана, олова, железа, кобальта, серебра, меди, или их смесей на носитель и на никель с получением предшественника катализатора; и
d) восстановление никеля, рутения и промотора предшественника катализатора до металлического состояния с нулевой степенью окисления с получением катализатора.
15. Способ по п.14, в котором никель наносят на носитель путем импрегнирования носителя водным раствором, содержащим указанный никель.
16. Способ по п.14 или 15, в котором рутений и промотор наносят на носитель и на никель путем импрегнирования носителя с нанесенным на него никелем водным раствором, содержащим указанный рутений и указанный промотор.
17. Способ по п.14 или 15, в котором носитель состоит в основном из α-оксида алюминия.
18. Способ по п.14 или 15, в котором никель наносят на носитель в количестве, достаточном для обеспечения концентрации никеля, в расчете на металл до 6 мас.% от массы катализатора.
19. Способ по п.14 или 15, в котором никель, рутений, и промотор, наносимые на носитель, составляют не больше чем 8 мас.% от массы катализатора.